(57)【要約】【課題】高い耐久性を有する固体電解コンデンサを製造する方法を提供する。【解決手段】本発明に係る固体電解コンデンサの製造方法は、多孔質体からなる陽極体の表面に誘電体被膜を形成する工程と、陽極体上にシラン化合物を含有する密着層を形成する工程と、誘電体被膜上に固体電解質層を形成する工程とをこの順に備える。密着層を形成する工程は、陽極体をシランカップリング剤を含有する溶液に浸漬し、陽極体および溶液の少なくともいずれか一方を振動させる工程、および陽極体を溶液中に浸漬し、溶液を加熱する工程の少なくともいずれか一方の工程を含む。【選択図】図２
2013074032.tif 000002
【特許請求の範囲】
【請求項１】
多孔質体からなる陽極体の表面に誘電体被膜を形成する工程と、
前記陽極体上にシラン化合物を含有する密着層を形成する工程と、
前記誘電体被膜上に固体電解質層を形成する工程と、をこの順に備え、
前記密着層を形成する工程は、前記陽極体をシランカップリング剤を含有する溶液に浸漬し、前記陽極体および前記溶液の少なくともいずれか一方を振動させる工程、および前記陽極体を前記溶液中に浸漬し、前記溶液を加熱する工程の少なくともいずれか一方の工程を含む、固体電解コンデンサの製造方法。
【請求項２】
前記陽極体は１００，０００μＦＶ／ｇ以上のＣＶ値を有する焼結体である、請求項１に記載の固体電解コンデンサの製造方法。
【請求項３】
前記誘電体被膜は金属酸化物からなり、前記固体電解質層は導電性高分子層からなる、請求項１または２に記載の固体電解コンデンサの製造方法。
【請求項４】
前記溶液中における前記シランカップリング剤の濃度は０．１質量％以上である、請求項１から３のいずれかに記載の固体電解コンデンサの製造方法。
【請求項５】
前記加熱する工程において、前記溶液の加熱温度は１００℃未満である、請求項１から４のいずれかに記載の固体電解コンデンサの製造方法。
【発明の詳細な説明】
【技術分野】
【０００１】
本発明は、固体電解コンデンサの製造方法であって、特に、シランカップリング剤を用いて、高い信頼性を有する固体電解コンデンサを製造する方法に関する。
【背景技術】
【０００２】
従来より、コンデンサの小型化と大容量化を図るべく、様々なコンデンサが開発されている。なかでも、小型化に適したコンデンサとして、固体電解コンデンサが広く知られている。固体電解コンデンサは、陽極体と、陽極体上に設けられた誘電体被膜と、誘電体被膜上に設けられた固体電解質層を備えており、小型でありながら大容量であるという優れた性能を有している。
【０００３】
固体電解質層を構成する電解質としては、マンガン酸化物や導電性高分子などが広く用いられており、陽極体の材料としては、タンタル、ニオブ、アルミニウムまたはチタンなどの弁作用金属が広く用いられている。陽極体の材料を弁作用金属とすることにより、化成処理によって陽極体の表面に金属酸化物からなる誘電体被膜を均一に形成することができる。
【０００４】
上述の固体電解コンデンサにおいては、使用時間の長期化などに伴い、固体電解質層と誘電体被膜との密着性が低下する傾向があり、このため、静電容量の低下などの特性低下が問題となっている。この問題を解決する技術として、たとえば、特許文献１には、誘電体被膜と、導電性高分子からなる固体電解質層との間に、シランカップリング剤処理層を介在させて、誘電体被膜と固体電解質層との密着性を向上させる技術が開示されている。
【先行技術文献】
【特許文献】
【０００５】
【特許文献１】特開２００６−１４０４４３号公報
【発明の概要】
【発明が解決しようとする課題】
【０００６】
しかしながら、本発明者は、上記技術を用いても、密着性を十分に向上させることができない場合があることを種々の検討により知見した。このため、さらなる技術開発が望まれる。
【０００７】
上記事情に鑑み、本発明は、シランカップリング剤を用いて、高い信頼性を有する固体電解コンデンサを製造する、固体電解コンデンサの製造方法を提供することを目的とする。
【課題を解決するための手段】
【０００８】
本発明は、多孔質体からなる陽極体の表面に誘電体被膜を形成する工程と、陽極体上にシラン化合物を含有する密着層を形成する工程と、誘電体被膜上に固体電解質層を形成する工程と、をこの順に備え、密着層を形成する工程は、陽極体をシランカップリング剤を含有する溶液に浸漬し、陽極体および溶液の少なくともいずれか一方を振動させる工程、および陽極体を上記溶液中に浸漬し、溶液を加熱する工程の少なくともいずれか一方の工程を含む、固体電解コンデンサの製造方法である。
【０００９】
上記固体電解コンデンサの製造方法において、陽極体は１００，０００μＦＶ／ｇ以上のＣＶ値を有する焼結体であることが好ましい。
【００１０】
上記固体電解コンデンサの製造方法において、誘電体被膜は金属酸化物からなり、固体電解質層は導電性高分子層からなることが好ましい。
【００１１】
上記固体電解コンデンサにおいて、溶液中におけるシランカップリング剤の濃度は０．１質量％以上であることが好ましい。
【００１２】
上記固体電解コンデンサの製造方法は、加熱する工程において、溶液の加熱温度が１００℃未満であることが好ましい。
【発明の効果】
【００１３】
本発明によれば、高い信頼性を有する固体電解コンデンサを製造することができる。
【図面の簡単な説明】
【００１４】
【図１】実施の形態１で製造される固体電解コンデンサの一例を概略的に示す断面図である。
【図２】図１の固体電解コンデンサの製造方法の一例を示すフローチャートである。
【図３】図１の固体電解コンデンサの製造工程を概略的に示す断面図である。
【図４】図３（Ｂ）における領域Ａの概略的な拡大図である。
【図５】陽極体を振動させる工程の一例を示す概略的な断面図である。
【図６】溶液を振動させる工程の一例を示す概略的な断面図である。
【図７】溶液を加熱する工程の一例を示す概略的な断面図である。
【発明を実施するための形態】
【００１５】
本発明者は、高い信頼性と大きい静電容量とを有する固体電解コンデンサを実現すべく、従来よりも粒子の小さい弁作用金属粒子を用いて陽極体を形成し、さらに、誘電体被膜と固体電解質層との間にシラン化合物を含有する密着層を形成することを検討した。これは、粒子の小さい弁作用金属粒子を焼結して陽極体を形成することにより、陽極体の表面積が増大して固体電解コンデンサの静電容量が大きくなるとともに、密着層を形成することにより、固体電解質層の剥離が抑制されて固体電解コンデンサの信頼性が向上することを期待したものである。
【００１６】
具体的には、本発明者は、１００，０００μＦＶ／ｇ程度のＣＶ値を有する、タンタル粒子の焼結体からなる陽極体を準備し、シランカップリング剤を用いて密着層を形成して、所謂積層型の固体電解コンデンサを作製した（図１参照。）。しかしながら、上記固体電解コンデンサは、従来の固体電解コンデンサ、すなわち、５０，０００μＦＶ／ｇ程度のＣＶ値を有する、タンタル粒子の焼結体からなる陽極体と密着層とを備える固体電解コンデンサと比較して、初期の静電容量は高くなるものの、静電容量の低下の程度が速い傾向にあることが確認された。
【００１７】
そこで、本発明者が粒径の異なる数種の弁作用金属粒子を用いて鋭意検討を行ったところ、粒径が小さくなるにつれて、換言すれば、陽極体のＣＶ値が高くなるにつれて、静電容量の低下の程度がより大きくなる傾向にあることが確認された。この傾向から、本発明者は、弁作用金属粒子の粒径が小さくなるにつれて、シランカップリング剤を用いた上記密着層の機能が低下しているものと考察し、当該考察に基づいて鋭意検討を重ねた。そして、弁作用金属粒子の粒径が小さくなるほど焼結体からなる陽極体の内部にシランカップリング剤が浸透し難くなるために、陽極体の表面に十分に密着層を形成することができず、結果的に、固体電解コンデンサの信頼性が低下していることを知見した。
【００１８】
上記知見に基づいて本発明者はさらに鋭意検討を重ね、これにより、粒径が小さい弁作用金属粒子を用いたＣＶ値の高い陽極体であっても、その内部にまで十分にシランカップリング剤を浸透させることができ、もって、所望の密着層が形成された、信頼性の高い固体電解コンデンサを製造する方法の発明を完成するに至った。
【００１９】
以下、図１〜図６を参照しながら、本発明に係る固体電解コンデンサの製造方法の実施の形態を説明する。以下の実施の形態は一例であり、本発明の範囲内で種々の実施の形態での実施が可能である。なお、本発明の図面において、同一の参照符号は、同一部分または相当部分を表わすものとする。
【００２０】
＜実施の形態１＞
まず、図１を用いて、本実施の形態の製造方法によって製造される固体電解コンデンサの構成について説明する。
【００２１】
図１は、実施の形態１で製造される固体電解コンデンサの構成の一例を概略的に示す断面図である。図１において、固体電解コンデンサは、陽極リード１２が立設された陽極体１１の表面に、誘電体被膜１３、密着層１４、固体電解質層１５、およびカーボン層１６および銀ペイント層１７が順次形成されたコンデンサ素子１０を備える。また、陽極リード１２の陽極体１１から露出する一端は、陽極端子１８と電気的に接続されており、銀ペイント層１７は、接着層１９によって陰極端子２０と電気的に接続されている。そして、コンデンサ素子１０、陽極端子１８の陽極リード１２と接続する一端側、および陰極端子２０の接着層１９と接続する一端側は、外装樹脂２１によって封止されている。
【００２２】
次に、図１〜図３を用いて、上記固体電解コンデンサの製造方法の一例について説明する。図２は、図１の固体電解コンデンサの製造方法の一例を示すフローチャートであり、図３は、図１の固体電解コンデンサの製造工程を概略的に示す断面図である。
【００２３】
（陽極体を形成する工程）
まず、図２および図３（Ａ）に示すように、陽極リードが立設された陽極体１１を形成する（ステップＳ１）。図２の陽極体１１は、たとえば、以下のように形成することができる。
【００２４】
すなわち、まず、弁作用金属粒子を準備する。次に、棒状体の陽極リード１２の一端側が上記粉末に埋め込まれた状態となるように、当該粉末を所望の形状、たとえば直方体形状に成形する。次に、成形された成形体を焼結して、多孔質構造の焼結体からなる陽極体１１を形成する。
【００２５】
陽極体のＣＶ値は特に制限されず、通常用いられる５０，０００μＦＶ／ｇ程度のＣＶ値を有する陽極体を形成してもよく、あるいは、粒径の小さい弁作用金属粒子を用いることによって、１００，０００μＦＶ／ｇ以上のＣＶ値を有する陽極体を形成してもよい。ただし、粒径の小さい弁作用金属粒子を用いて形成された、高いＣＶ値を有する陽極体を有する固体電解コンデンサほど、本発明の効果をより顕著に発揮することができる点で、１００，０００μＦＶ／ｇ以上のＣＶ値を有する陽極体を形成することが好ましい。たとえば、１μｍ以下の粒径の弁作用金属粒子を用いることにより、１００，０００μＦＶ以上のＣＶ値を有する陽極体を容易に形成することができ、０．５μｍ以下の粒径であることがより好ましい。なお、弁作用金属としては、タンタル（Ｔａ）、ニオブ（Ｎｂ）、チタン（Ｔｉ）、アルミニウム（Ａｌ）などを用いることができる。固体電解コンデンサの漏れ電流をより小さくすることができる点で、Ｔａを用いることがより好ましい。
【００２６】
陽極リード１２の材料は特に限定されないが、陽極体１１と同一の金属を用いることが製造工程上好ましい。また、陽極リード１２の表面を形成する材料が、陽極体１１と同一の金属であってもよい。
【００２７】
（誘電体被膜を形成する工程）
次に、図２および図３（Ｂ）に示すように、陽極体１１の表面に誘電体被膜１３を形成する（ステップＳ２）。誘電体被膜１３は、たとえば、以下のように形成することができる。
【００２８】
すなわち、まず、アジピン酸アンモニウム水溶液、リン酸水溶液、硝酸水溶液などの化成処理液に陽極体１１を浸漬し、該陽極体１１に電圧を印加する。これにより、陽極体１１の表面部分を構成する弁作用金属が酸化物へと変化して、陽極体１１を構成する金属の酸化物からなる誘電体被膜１３が形成される。図４は図３（Ｂ）における領域Ａの概略的な拡大図であるが、図４に示すように、誘電体被膜１３は多孔質構造の焼結体からなる陽極体１１の表面全体を被覆している。具体的には、陽極体１１がＴａ、Ｎｂ、Ａｌからなる場合、第１誘電体被膜１３ａはそれぞれ、酸化タンタル（Ｔａ2Ｏ5）、酸化ニオブ（Ｎｂ2Ｏ5）、酸化アルミニウム（Ａｌ2Ｏ3）からなる。
【００２９】
（密着層を形成する工程）
次に、図２および図３（Ｃ）に示すように、誘電体被膜１３上にシラン化合物を含有する密着層１４を形成する（ステップＳ３）。密着層１４は、たとえば、本工程において、図５に示すような陽極体を振動させる工程を含むことによって形成することができる。以下に、図５を参照しながら陽極体を振動させる工程について説明する。
【００３０】
図５は、陽極体を振動させる工程の一例を示す概略的な断面図である。図５において、浴槽２２は、シランカップリング剤を含有する溶液２３を収容する。浴槽２２の上方には、陽極体１１を保持可能な保持部２４が配置されており、保持部２４は、制御部２５による制御によって、陽極体１１の保持、放棄が可能であり、また、図中上下方向に対し、保持した陽極体１１を振動させることができる。なお、図５では、保持部２４が陽極リード１２の一端を狭持することによって陽極体１１を保持している場合を例示している。
【００３１】
図５を参照し、まず、浴槽２２内にシランカップリング剤を含有する溶液２３を収容する。シランカップリング剤は、重合することによって誘電体被膜１３上に誘電性の膜を形成し、誘電体被膜１３と固体電解質層１５との密着性を向上させるものであれば特に限定されない。具体的には、ビニルトリクロロシラン、ビニル（β−メトキシシラン）、ビニルトリエトキシシラン、γ−メタクリロキシシラン、β−（３，４−エポキシシクロヘキシル）エチルトリメトキシシラン、γ−グリシドキシプロピルトリメトキシシラン、Ｎ−β−（アミノエチル）−γ−アミノプロピルメチルジメトキシシラン、Ｎ−β−（アミノエチル）−γ−アミノプロピルトリメトキシシラン、γ−アミノプロピルトリエトキシシラン、Ｎ−フェニル−γ−アミノプロピルトリメトキシシラン、γ−メルカプトプロピルトリメトキシシラン、γ−クロロプロピルトリメトキシシランなどを用いることができる。
【００３２】
溶液中の上記シランカップリング剤の濃度は、０．１質量％以上５０質量％以下であることが好ましい。０．１質量％以上の場合、密着層１５の形成効率を十分に保つことができ、５０質量％以下の場合、溶液２３の粘度が過剰に大きくなるのを抑制することができる。また、溶液中のシランカップリング剤の濃度は、１０質量％以下であることがさらに好ましい。なお、溶液に用いる溶媒は、水であることが好ましい。
【００３３】
次に、制御部２５が保持部２４に保持された陽極体１１を溶液２３に浸漬し、さらに、浸漬された陽極体１１を振動させる。陽極体１１は多孔質構造であるため、その内部の深部にまで溶液２３が浸透し難い場合がある。特に、陽極体１１を粒径の小さな弁作用金属を用いて形成した場合には、溶液２３はより浸透し難くなる。これに対し、本工程によれば、溶液２３内に浸漬された陽極体１１を振動させるため、陽極体１１の脱気が効率的に進み、さらに、振動により溶液２３が陽極体１１の内部に浸透し易くなる。これにより、結果的に、陽極体１１の内部にまで十分に溶液２３を浸透させることができる。
【００３４】
そして、溶液２３が十分に浸透した陽極体１１を浴槽２２から引き上げ、溶媒である水を蒸発させることにより、誘電体被膜１３上に付着したシランカップリング剤が重合して、誘電体被膜１３上にシラン化合物を含有する密着層１４が形成される。上述のように、シランカップリング剤を含有する溶液２３は、陽極体１１の内部にまで十分に浸透しているため、陽極体１１の内部においても十分に密着層１４を形成させることができる。なお、シラン化合物を含有する密着層１４とは、シランカップリング剤が重合してなるダイマー以上の高分子であるシラン化合物からなる層をいう。
【００３５】
上記陽極体を振動させる工程において、振動の振動数（Ｈｚ）、振動幅（ｍｍ）は、陽極体１１に過剰な付加がかからない程度の振動であればよい。具体的には、振動数は５００Ｈｚ未満であることが好ましい。５００Ｈｚ未満とすることにより、陽極体１１に過剰な付加がかかることによる損傷などを抑制することができる。また、振動数は１０Ｈｚ以上であることが好ましい。１０Ｈｚ以上とすることにより、陽極体１１の内部深くまで溶液２３が十分に浸透することができる。また、振動幅は陽極体１１の寸法にもよるが、０．１ｍｍ以上１０ｍｍ以下であることが好ましい。０．１ｍｍ以上とすることにより、溶液２３の十分な浸透が可能となり、１０ｍｍ以下とすることにより、陽極体１１に過剰な付加がかかることによる損傷などを抑制することができる。
【００３６】
以上図５を用いて、陽極体１１を図中上下方向に振動させる場合について説明したが、陽極体１１は図中左右方向に振動させてもよく、また、溶液２３内で回転するように振動させてもよい。さらには、これらの動きを組み合わせた振動であってもよい。さらには、陽極体１１を振動させるとともに、あるいは、陽極体１１を振動させる代わりに、溶液２３を振動させてもよい。
【００３７】
たとえば、図６に示すように、浴槽２２を支持する支持部２７を駆動する駆動部２６の制御によって、浴槽２２を図中上下方向、左右方向などに振動させることによって、溶液２３を陽極体１１に対して振動させることができる。ただし、この場合、溶液２３が浴槽２２からこぼれるのを制御する必要があるため、陽極体１１を振動させる上述の方法のほうが制御が容易となる。
【００３８】
また、密着層１４は、たとえば、本工程において、図７に示すような溶液を加熱する工程を含むことによって形成することができる。以下に、図７を参照しながら陽極体を加熱する工程について説明する。
【００３９】
図７は、溶液を加熱する工程の一例を示す概略的な断面図である。図７において、浴槽２２は、シランカップリング剤を含有する溶液２３を収容する。さらに、浴槽２２内には、溶液２３を加熱するための加熱体２８が配置されている。なお、図７において、陽極体１１を保持する保持部は省略している。
【００４０】
図７を参照し、まず、浴槽２２内にシランカップリング剤を含有する溶液２３を収容する。シランカップリング剤の種類、その濃度および溶媒については上述と同様であるため、その説明は繰り返さない。
【００４１】
次に、陽極体１１を溶液２３に浸漬し、さらに、加熱体２８が溶液２３を加熱する。なお、加熱体２８によって加熱された溶液２３に陽極体１１を浸漬してもよい。本工程によれば、溶液２３が加熱されることによってその粘度が低下するため、溶液２３が陽極体１１の内部に浸透し易くなる。これにより、結果的に、陽極体１１の内部にまで十分に溶液２３を浸透させることができる。
【００４２】
そして、溶液２３が十分に浸透した陽極体１１を浴槽２２から引き上げ、溶媒である水を蒸発させることにより、誘電体被膜１３に付着したシランカップリング剤が重合して、誘電体被膜１３上にシラン化合物を含有する密着層１４が形成される。上述のように、シランカップリング剤を含有する溶液２３は、陽極体１１の内部にまで十分に浸透しているため、陽極体１１の内部においても十分に密着層１４を形成させることができる。
【００４３】
上記加熱する工程において、加熱温度は１００℃未満であることが好ましい。溶液２３の溶媒が水であるため、１００℃以上で加熱することによって溶媒が蒸発して溶液２３の組成、特性が変化するのを抑制するためである。また、加熱温度は９５℃未満であることがより好ましく、９０℃以下であることがさらに好ましい。この場合、溶媒の蒸発をより効果的に抑制することができる。
【００４４】
以上図７を用いて、溶液２３を加熱する工程について説明したが、上述の陽極体１１および／または溶液２３を振動させる工程と、溶液２３を加熱する工程とを組み合わせてもよい。すなわち、加熱される溶液２３に陽極体１１を浸漬して、陽極体１１および／または溶液２３を振動させてもよい。この場合、陽極体１１の内部により効果的に溶液２３を浸透させることができる。また、より素早く陽極体１１の内部に溶液２３を浸透させることができるため、製造タクトを縮小することができる。
【００４５】
以上詳述したように、本工程により、陽極体１１の内部にまで密着層１４を形成することができる。なお、本工程後、重合しなかったシランカップリング剤を除去するために、陽極体１１を水などで洗浄後乾燥させてもよい。本工程によって形成される密着層１４は、陽極体１１の表面に形成される誘電体被膜１３の全面を覆う必要はなく、たとえば、誘電体被膜１３上に点在していてもよい。
【００４６】
（固体電解質層を形成する工程）
次に、図２および図３（Ｄ）に示すように、誘電体被膜１３および密着層１４上に固体電解質層１５を形成する（ステップＳ４）。固体電解質層１５は、二酸化マンガン、ＴＣＮＱ錯塩(７，７，８，８-テトラシアノキノジメタン)、導電性高分子などである。ここでは、プレコート層を形成した上で、導電性高分子からなる固体電解質層１５を形成する方法の一例について説明する。
【００４７】
すなわち、まず、誘電体被膜１３が形成された陽極体１１上に導電性のプレコート層（不図示）を形成する。プレコート層の形成は必須ではないが、誘電体被膜１３上に導電性のプレコート層を形成することにより、誘電体被膜１３上およびプレコート層上に、電解重合法によって導電性高分子からなる固体電解質層１５を容易に形成することができる。導電性高分子からなる固体電解質層１５は、電解重合法、化学重合法のいずれの方法によっても形成することができるが、電解重合法によって形成される固体電解質層１５はその構造が緻密であり、また、均質であるため好ましい。
【００４８】
上記プレコート層は、たとえば、化学重合法によって容易に形成することができる。なお、この場合、プレコート層は導電性高分子より構成されることになる。化学重合法によれば、高分子の前駆体（たとえば、前駆体モノマー）、ドーパント、酸化剤を含有する重合液に陽極体１１を浸漬して引上げることによって、陽極体１１の表面に導電性高分子を成長させることができる。重合液は上記の全ての物質を含有する一液であってもよく、二液であってもよい。たとえば、前駆体を含有する第１重合液と、ドーパントおよび酸化剤を含有する第２重合液とからなる二液で化学重合を行なう場合には、陽極体１１を各重合液に順に浸漬すればよい。なお、プレコート層は誘電体被膜１３の全面を被覆してもよく、誘電体被膜１３を部分的に被覆するように、たとえば、誘電体被膜１３の表面上に点在してもよい。
【００４９】
次に、プレコート層上に導電性高分子からなる固体電解質層１５を形成する。上述のように、プレコート層が存在することにより、誘電体被膜１３上およびプレコート層上に、電解重合法を用いて、緻密で均質な固体電解質層１５を容易に形成することができる。電解重合法によれば、高分子の前駆体およびドーパントを含有する電解液に陽極体１１を浸漬し、この電解液に電流を流すことによって、誘電体被膜１３上およびプレコート層上に導電性高分子からなる固体電解質層１５を均質に形成することができる。
【００５０】
本一例において、プレコート層を構成する導電性高分子、および固体電解質層１５を構成する導電性高分子は、同一であっても異なっていてもよい。上記導電性高分子の前駆体としては、たとえば、３，４−エチレンジオキシチオフェン、３−アルキルチオフェン、Ｎ−メチルピロール、Ｎ，Ｎ−ジメチルアニリン、Ｎ−アルキルアニリンなどを用いることができる。
【００５１】
また、ドーパントは、特に限定されず、たとえば、アルキルスルホン酸、芳香族スルホン酸、多環芳香族スルホン酸などのスルホン酸化合物、硝酸、硫酸などを用いることができる。また、酸化剤は、前駆体を重合させることができればよく、たとえば、硫酸、過酸化水素、鉄（ＩＩＩ）、銅（ＩＩ）、クロム（ＶＩ）、セリウム（ＩＶ）、マンガン（ＶＩＩ）、亜鉛（ＩＩ）などを用いることができる。なお、これらの金属と塩を構成した芳香族スルホン酸金属塩は、酸化剤としての機能に加え、ドーパントとしての機能を有する。また、重合液および電解液の溶媒は特に限定されず、水、超純水などの水系溶媒、有機溶媒などの非水系溶媒などを用いることができる。
【００５２】
本工程により、ポリチオフェンおよびその誘導体、ポリピロールおよびその誘導体、ポリアニリンおよびその誘導体、ならびにポリフランおよびその誘導体に導電性が付与された、いずれかの導電性高分子からなる固体電解質層１５を形成することができる。なお、化学重合法を用いて、導電性高分子からなる固体電解質層１５を形成してもいいことはいうまでもない。
【００５３】
本実施の形態において、誘電体被膜１３上には密着層１４が形成されており、また、陽極体１１の内部に位置する誘電体被膜１３上にも密着層１４が形成されているため、誘電体被膜１３と固体電解質層１５との密着性は、陽極体１１の内部においても密着層１４によって十分に高められる。特に、本実施の形態のように、固体電解質層１５が導電性高分子からなる場合、無機物からなる誘電体被膜１３と有機物からなる固体電解質層１５との密着性は低くなる傾向にある。したがって、この場合、密着層１４による効果はより顕著となる。
【００５４】
（陰極引出層を形成する工程）
次に、図２および図３（Ｅ）に示すように、固体電解質層１５上にカーボン層１６および銀ペイント層１７からなる陰極引出層を形成する（ステップＳ５）。陰極引出層は、たとえば、以下のように形成することができる。
【００５５】
すなわち、まず、固体電解質層１５が形成された陽極体１１を、グラファイトなどのカーボン粒子を分散させた分散液に浸漬し、その後乾燥処理する。これにより、固体電解質層１５上にカーボン層１６が形成される。次に、カーボン層１６が形成された陽極体１１を、銀粒子を分散させた分散液に浸漬し、その後乾燥処理する。これにより、カーボン層１６上に銀ペイント層１７が形成される。本工程により、陰極引出層が形成され、ステップＳ１〜Ｓ５により、コンデンサ素子１０が形成される。
【００５６】
（コンデンサ素子を封止する工程）
次に、図１および図２に示すように、コンデンサ素子１０を封止して、固体電解コンデンサを作製する（ステップＳ６）。封止の方法は特に限定されないが、たとえば、以下の方法がある。
【００５７】
すなわち、まず、陽極端子１８を陽極リード１２の露出している一端に接続し、銀ペイント層１７上に接着層１９を形成して陰極端子２０の一端を接続する。次に、陽極端子１８および陰極端子２０の各他端が露出するように、コンデンサ素子１０を外装樹脂２１によって封止する。次に、露出している陽極端子１８および陰極端子２０を外装樹脂２１に沿うように折り曲げてエージング処理することにより、図１に示す固体電解コンデンサが製造される。
【００５８】
陽極端子１８および陰極端子２０は、導電性を有していればよく、たとえば、銅などの金属を用いることができる。接着層１９は、導電性と接着性を有していればよく、たとえば銀をフィラーとして含む銀接着剤を用いることができる。外装樹脂２１の材料は特に限定されず、たとえばエポキシ樹脂などの公知の樹脂を用いることができる。
【００５９】
以上、詳述した実施の形態１の固体電解コンデンサの製造方法によれば、誘電体被膜１３上に、シラン化合物からなる密着層１４が形成される。特に、密着層１４を形成する工程において、シランカップリング剤を含有する溶液２３に陽極体１１を浸漬して相対的に振動させる、および／または溶液２３を加熱させることにより、多孔質構造を有する陽極体１１の細孔の内部にまで溶液２３を浸透させることができる。あるいは、溶液２３を加熱することにより、多孔質構造を有する陽極体１１の細孔の内部にまで溶液２３を浸透させることができる。
【００６０】
たとえば、従来のようにシランカップリング剤を含有する溶液に陽極体を浸漬させるだけでは、溶液の粘度、陽極体の細孔の寸法、誘電体被膜と溶液とのぬれ性などの関係により、溶液が陽極体の内部深くにまで浸透できない場合があった。これは、陽極体の原料となる弁作用金属粒子の粒径が小さくなるほど顕著になることを本発明者は知見している。
【００６１】
これに対し、本実施の形態１では、上述のように、溶液２３を陽極体１１の内部深くにまで浸透させることができるため、密着層をより均一に誘電体被膜１３上に形成することができる。したがって、固体電解質層１５の剥離を効率的に抑制することができ、結果的に、固体電解コンデンサの信頼性を向上させることができる。特に、１００，０００μＦＶ／ｇ以上のＣＶ値を有する、弁作用金属粒子の焼結体からなる陽極体を作製した場合には、従来の製造方法では実質的に困難であった、静電容量の増大と信頼性の向上とが両立された固体電解コンデンサの製造が可能となる。
【００６２】
＜実施の形態２＞
本実施の形態では、プレコート層を形成した後に、密着層１４を形成する点で実施の形態１と相違しているのみであるため、その相違する点についてのみ説明する。
【００６３】
すなわち、誘電体被膜１３が形成された陽極体１１に対し、化学重合法によってプレコート層を形成する。本実施の形態では、プレコート層は誘電体被膜１３の全面を被覆するのではなく、部分的に被覆する構成を有する。したがって、次に、プレコート層を形成した後に密着層１４を形成した場合であっても、密着層１４は、プレコート層上のみならず、プレコート層に被覆されていない誘電体被膜１３上に形成されることができる。
【００６４】
本実施の形態２においても、実施の形態１と同様に、溶液２３を陽極体１１の内部深くにまで浸透させることができるため、密着層１４をより均一に誘電体被膜１３上に形成することができる。したがって、固体電解質層１５の剥離を効率的に抑制することができ、結果的に、固体電解コンデンサの信頼性を向上させることができる。
【実施例】
【００６５】
以下、実施例を挙げて本発明をより詳細に説明するが、本発明はこれらに限定されるものではない。
【００６６】
＜検討１＞
（実施例１）
まず、タンタル粉末を準備し、棒状体のタンタルからなる陽極リードの長手方向の一端側をタンタル粉末に埋め込んだ状態で、タンタル粉末を直方体に成形した。そして、この成形体を焼結して、陽極リードの一端が埋設された多孔質構造の陽極体を形成した。形成された陽極体のＣＶ値は、１００，０００μＦＶ／ｇであった。
【００６７】
次に、陽極体を０．０２質量％のリン酸水溶液に浸漬して、陽極リードを介して陽極体に２０Ｖの電圧を５時間印加することにより、陽極体の表面にＴａ2Ｏ5からなる誘電体被膜を形成した。
【００６８】
次に、水にシランカップリング剤としてのγ−グリシドキシプロピルトリメトキシシランを添加して、シランカップリング剤の濃度が５質量％となる水溶液を調製した。次に、該水溶液に上記陽極体を浸漬し、陽極体を振動数１０Ｈｚ、振動幅３ｍｍで１０分間水溶液の表面に対して上下方向に振動させた。なお、このときの水溶液の温度は室温（２５℃）であった。そして、水溶液から陽極体を引き上げて室温で静置させることにより水を蒸発させてシラン化合物からなる密着層を形成した。
【００６９】
次に、化学重合法を用いて、上記誘電体被膜上に導電性のプレコート層を形成した。具体的には、まず、重合液として、ピロールを３ｍｏｌ／ｌの濃度で含むエタノール溶液と、過硫酸アンモニウムおよびパラトルエンスルホン酸を含有する水溶液とを準備した。そして、このエタノール溶液および水溶液に順に陽極体を浸漬して引き上げ、これを室温で放置することにより、ポリピロールからなるプレコート層を形成した。
【００７０】
次に、電解重合法を用いて、上記誘電体被膜およびプレコート層上に固体電解質層を形成した。具体的には、まず、電解液として、３ｍｏｌ／ｌのピロールおよびアルキルナフタレンスルホン酸を含む水溶液を準備した。そして、該水溶液を電解重合用装置の電解槽内に満たし、その水溶液に陽極体を浸漬して、プレコート層に０．５ｍＡの電流を３時間通電することにより、誘電体被膜上にポリピロールからなる固体電解質層を形成した。
【００７１】
次に、固体電解質層上に、グラファイト粒子懸濁液を塗布して大気中で乾燥させることによりカーボン層を形成し、さらに、カーボン層上に銀粒子を含む溶液を塗布して大気中で乾燥させることにより銀ペイント層を形成した。以上により、コンデンサ素子が作製された。
【００７２】
次に、コンデンサ素子において、陽極リードに金属からなる陽極端子を溶接し、銀ペイント層に銀接着剤を塗布して接着層を形成し、接着層に金属からなる陰極端子の一端を接着させた。さらに、陽極端子および陰極端子の一部が露出するように、コンデンサ素子をエポキシ樹脂からなる外装樹脂で封止した。そして、外装樹脂から露出する陽極端子および陰極端子を外装樹脂に沿うように折り曲げた後、エージング処理を行い、１０個の固体電解コンデンサを作製した。なお、本実施例において、１０個の固体電解コンデンサを作製した。
【００７３】
（実施例２）
陽極体の振動数を１０Ｈｚとして密着層を形成した以外は、実施例１と同様の方法により１０個の固体電解コンデンサを作製した。
【００７４】
（実施例３）
陽極体の振動数を１００Ｈｚとして密着層を形成した以外は、実施例１と同様の方法により１０個の固体電解コンデンサを作製した。
【００７５】
（実施例４）
陽極体の振動数を５００Ｈｚとして密着層を形成した以外は、実施例１と同様の方法により１０個の固体電解コンデンサを作製した。
【００７６】
（比較例１）
溶液を振動させずに密着層を形成した以外は、実施例１と同様の方法により１０個の固体電解コンデンサを作製した。
【００７７】
（参考例１）
タンタル粉末を用いてＣＶ値が５０，０００μＦＶ／ｇの陽極体を形成し、溶液を振動させずに密着層を形成した以外は、実施例１と同様の方法により１０個の固体電解コンデンサを作製した。
【００７８】
（ＬＩＦＥ試験）
製造された各固体電解コンデンサを用いてＬＩＦＥ試験を行った。具体的には、各固体電解コンデンサの初期（使用時間０時間）の静電容量を測定した後、１０５℃の恒温器内に投入し、恒温器内において、各固体電解コンデンサに定格電圧を印加し続けた。そして、印加時間５００時間経過後の各固体電解コンデンサの静電容量を測定し、その変化の程度を観察した。静電容量の測定方法は以下の通りである。
【００７９】
すなわち、各固体電解コンデンサからそれぞれ５個ずつを選択した。選択した各固体電解コンデンサについて、４端子測定用のＬＣＲメータを用いて、周波数１２０Ｈｚにおける静電容量（μＦ）を測定した。そして、印加時間（ｈ）０時間における固体電解コンデンサの静電容量をＣ、印加時間５００時間経過時における固体電解コンデンサの静電容量をＣｘとし、下記式（１）に基づいて静電容量変化率ΔＣ／Ｃ（％）を算出した。
ΔＣ／Ｃ（％）＝（Ｃｘ−Ｃ）／Ｃ×１００・・・式（１）
【００８０】
【表１】
2013074032.tif 000003
【００８１】
（評価）
各結果を表１に示す。なお、各数値は各実施例、比較例および参考例における固体電解コンデンサの平均値を示す。表１を参照し、密着層を形成する際に溶液を振動させなかった場合（比較例１）、ＬＩＦＥ試験後の静電容量が大きく低下していることが分かった。これに対し、溶液を振動させた場合（実施例１〜４）、静電容量の低下を抑制でき、もって固体電解コンデンサの信頼性が向上していることがわかった。これは、溶液を陽極体の内部にまで十分に浸透させることができたために、固体電解質層の剥離が抑制されたためと理解される。
【００８２】
また、実施例１〜４を比較することにより、振動数が１０Ｈｚ〜１００Ｈｚの場合に、静電容量の低下をより効率的に抑制でできることがわかった。また、振動数を５００Ｈｚとした場合、静電容量の低下が抑制された固体電解コンデンサもあったものの、振動中に陽極体が損傷してしまったために、漏れ電流量が増大してしまったものが多かった。たとえば、実施例２の固体電解コンデンサの初期の漏れ電流量が最大で８０．６μＡであるのに対し、実施例４の固体電解コンデンサの初期の漏れ電流量は、最大で１２３６μＡであった。したがって、振動数を５００Ｈｚ以上とする場合には、振動工程において十分な注意が必要であるために、歩留まりの向上、製造効率の観点からは、振動数を５００Ｈｚ未満とすることが好ましいことがわかった。
【００８３】
また、参考例１を参照すると、５００時間のＬＩＦＥ試験経過後では、静電容量の大きな低下は見られなかった。これは、タンタル粉末の粒径が大きいために陽極体の細孔が実施例の陽極体の細孔よりも大きくなり、溶液が陽極体の内部に浸透し易くなり、結果的に、仕様に耐え得る十分な密着層を形成することができたものと考えられる。しかしながら、タンタル粉末の粒径が大きい場合であっても、複雑で不均質な構造を有し得る陽極体の内部深くに溶液が浸透できない可能性は残っている。たとえば、溶液の濃度の違い、陽極体のロットの違いなどにより、所望の特性の固体電解コンデンサの製造歩留まりが低下する場合が考えられる。したがって、粒径の比較的大きな弁作用金属粒子からなる陽極体、換言すれば、５０，０００μＦＶ／ｇ以上１００，０００μＦＶ未満のＣＶ値を有する陽極体の場合であっても、溶液と陽極体とを相対的に振動させることによる効果はあると理解される。
【００８４】
＜検討２＞
（実施例５）
タンタル粉末を用いてＣＶ値が１５０，０００μＦＶ／ｇの陽極体を形成した以外は、実施例２と同様の方法により１０個の固体電解コンデンサを作製した。
【００８５】
（実施例６）
タンタル粉末を用いてＣＶ値が１５０，０００μＦＶ／ｇの陽極体を形成した以外は、実施例３と同様の方法により１０個の固体電解コンデンサを作製した。
【００８６】
（比較例２）
タンタル粉末を用いてＣＶ値が１５０，０００μＦＶ／ｇの陽極体を形成した以外は、比較例１と同様の方法により１０個の固体電解コンデンサを作製した。
【００８７】
【表２】
2013074032.tif 000004
【００８８】
（評価）
製造された各固体電解コンデンサを用いて上述と同様のＬＩＦＥ試験を行った結果を表２に示す。なお、各数値は各実施例および比較例における固体電解コンデンサの平均値を示す。表２を参照し、密着層を形成する際に溶液を振動させなかった場合（比較例２）、ＬＩＦＥ試験後の静電容量が大きく低下していることが分かった。これに対し、溶液を振動させた場合（実施例５および６）、静電容量の低下を抑制できることがわかった。
【００８９】
また、表１と表２とを比較し、タンタル粉末の粒径が小さくなることにより、すなわち、陽極体のＣＶ値が大きくなるにつれて静電容量の変化率が増大しており、また、振動による変化率の低下の効果も大きいことがわかった。したがって、ＣＶ値が１００，０００μＦＶ／ｇ以下の陽極体を用いた場合、陽極体と溶液とを相対的に振動させることによる効果がより顕著になることがわかった。
【００９０】
＜検討３＞
（実施例７）
密着層を形成する工程において、溶液を振動させる代わりに、溶液を５０℃に加熱して１０分間浸漬させた以外は、実施例１と同様の方法により固体電解コンデンサを作製した。
【００９１】
（実施例８）
溶液の温度を９０℃に加熱した以外は、実施例７と同様の方法により固体電解コンデンサを作製した。
【００９２】
（実施例９）
溶液の温度を９５℃に加熱した以外は、実施例７と同様の方法により固体電解コンデンサを作製した。
【００９３】
（実施例１０）
タンタル粉末を用いてＣＶ値が１５０，０００μＦＶ／ｇの陽極体を形成した以外は、実施例７と同様の方法により固体電解コンデンサを作製した。
【００９４】
（実施例１１）
タンタル粉末を用いてＣＶ値が１５０，０００μＦＶ／ｇの陽極体を形成した以外は、実施例８と同様の方法により固体電解コンデンサを作製した。
【００９５】
【表３】
2013074032.tif 000005
【００９６】
（評価）
製造された各固体電解コンデンサを用いて上述と同様のＬＩＦＥ試験を行った結果を表３に示す。なお、各数値は各実施例および比較例における固体電解コンデンサの平均値を示し、比較を容易とするために、比較例１および２の結果も併せて示す。表３を参照し、溶液を加熱することにより、静電容量の低下を抑制でき、もって固体電解コンデンサの信頼性が向上していることがわかった。
【００９７】
また、溶液を９５℃に加熱した場合、静電容量の低下が抑制された固体電解コンデンサもあったものの、そのばらつきが大きくなる傾向にあった。これは、水の沸点は１００℃であるものの、９５℃に加熱することによって、シランカップリング剤を含有する水が徐々に蒸発し始めたために、溶液の組成が不安定になったためと考えられる。したがって、溶液を９５℃以上に加熱する場合には、加熱工程において十分な注意が必要であるために、歩留まりの向上、製造効率の観点からは、加熱温度を９５℃未満とすることが好ましいことがわかった。
【００９８】
＜検討４＞
（実施例１２）
密着層を形成する工程において、溶液を加熱するとともに、陽極体を振動数１０Ｈｚ、振動幅３ｍｍで１０分間水溶液の表面に対して上下方向に振動させた以外は、実施例７と同様の方法により、固体電解コンデンサを作製した。
【００９９】
（実施例１３）
タンタル粉末を用いてＣＶ値が１５０，０００μＦＶ／ｇの陽極体を形成した以外は、実施例１２と同様の方法により、固体電解コンデンサを作製した。
【０１００】
【表４】
2013074032.tif 000006
【０１０１】
（評価）
製造された各固体電解コンデンサを用いて上述と同様のＬＩＦＥ試験を行った結果を表４に示す。なお、各数値は各実施例および比較例における固体電解コンデンサの平均値を示す。表４を参照し、密着層を形成する工程において、溶液を加熱しながら溶液と陽極体とを相対的に振動させることにより、さらに、固体電解コンデンサの静電容量の変化率を低減できることがわかった。
【０１０２】
以上のように本発明の実施の形態および実施例について説明を行なったが、実施の形態および実施例の特徴を適宜組み合わせることも当初から予定している。また、今回開示された実施の形態および実施例はすべての点で例示であって制限的なものではないと考えられるべきである。本発明の範囲は上記した実施の形態および実施例ではなくて特許請求の範囲によって示され、特許請求の範囲と均等の意味および範囲内でのすべての変更が含まれることが意図される。
【産業上の利用可能性】
【０１０３】
本発明は、多孔質構造の陽極体を有する固体電解コンデンサの製造方法に広く利用することができる可能性がある。
【符号の説明】
【０１０４】
１０  コンデンサ素子、１１  陽極体、１２  陽極リード、１３  誘電体被膜、１４  密着層、１５  固体電解質層、１６  カーボン層、１７  銀ペイント層、１８  陽極端子、１９  接着層、２０  陰極端子、２１  外層樹脂。
【図１】
2013074032.tif 000007
【図２】
2013074032.tif 000008
【図３】
2013074032.tif 000009
【図４】
2013074032.tif 000010
【図５】
2013074032.tif 000011
【図６】
2013074032.tif 000012
【図７】
2013074032.tif 000013